(57)【要約】【課題】鉱石にコークスを混合して装入する場合でも、鉱石内のコークス分布を、従来よりも均一にできる装入方法の提供。【解決手段】鉱石とコークスの混合原料を炉頂ホッパーに一時貯留し、炉頂ホッパーから旋回シュートにより炉内に装入して混合層を形成するベルレス高炉の装入方法において、コークスは、混合原料の無次元排出時間が０．５のときの積算無次元装入量が０．１〜０．４５であり、炉口無次元半径０．７〜１．０の位置から、中心コークス層を形成する場合は、中心コークス層の一部または全部と重なる位置まで、中心コークス層を形成しない場合は、炉口無次元半径０〜０．２の位置まで順傾動で混合原料を堆積させる第１の混合原料装入工程Ｓ１と、炉口無次元半径０．８〜１．０の位置から炉口無次元半径０．３〜０．５の位置まで順傾動で混合原料を堆積させる第２の混合原料装入工程Ｓ２と、を実施することを特徴とする、ベルレス高炉の装入方法。【選択図】図１
2020015933.tif 000002
【特許請求の範囲】
【請求項１】
鉱石とコークスの混合原料を炉頂ホッパーに一時貯留し、炉頂ホッパーから旋回シュートにより炉内に装入して混合層を形成するベルレス高炉の装入方法において、
前記コークスは、混合原料の無次元排出時間が０．５のときの積算無次元装入量が０．１〜０．４５であり、
中心コークス層を形成する場合は、炉口無次元半径０．７〜１．０の位置から、前記中心コークス層の一部または全部と重なる位置まで、順傾動で前記混合原料を堆積させ、
中心コークス層を形成しない場合は、炉口無次元半径０．７〜１．０の位置から、炉口無次元半径０〜０．２の位置まで順傾動で前記混合原料を堆積させる第１の混合原料装入工程と、
炉口無次元半径０．８〜１．０の位置から炉口無次元半径０．３〜０．５の位置まで順傾動で前記混合原料を堆積させる第２の混合原料装入工程と、
を実施することを特徴とする、ベルレス高炉の装入方法。
【請求項２】
前記コークスは小塊コークスであることを特徴とする請求項１記載のベルレス高炉の装入方法。
【請求項３】
第２の混合原料装入工程の後で、コークスを混合させない鉱石を前記混合層の上に装入して鉱石層を形成する、鉱石装入工程を実施することを特徴とする、請求項１または２に記載のベルレス高炉の装入方法。
【請求項４】
第２の混合原料装入工程の後で、前記混合原料よりも低い混合比でコークスを混合させた鉱石を前記混合層の上に装入して鉱石層を形成する、鉱石装入工程を実施することを特徴とする、請求項１または２に記載のベルレス高炉の装入方法。
【発明の詳細な説明】
【技術分野】
【０００１】
本発明は、ベルレス高炉の装入方法に関する。
【背景技術】
【０００２】
高炉の操業においては、鉄源としての鉱石と、還元材としてのコークスとを交互に装入することにより、鉱石層とコークス層を形成する方法がある。
【０００３】
鉱石にコークスを混合して装入する方法もある。コークスは鉱石よりも炉内温度では軟化し難いため、鉱石層の通気性を改善できるためである。また、コークスと鉱石を近接させることにより、反応性が向上するためである。
【０００４】
鉱石にコークスを混合して装入する方法では、炉径方向において、混合層中のコークス分布が偏る場合がある。これは、コークスと鉱石は密度と粒子径が違うため、炉頂ホッパーに貯蔵する際の堆積する位置が異なり、鉱石がコークスよりも先に排出されるためである。すなわち、炉頂ホッパーにおいては、焼結鉱等の鉱石は中央部近傍に堆積しやすく、コークスは周辺に堆積しやすい傾向がある。よって、炉頂ホッパーからの切り出しの際には、ファンネルフローにより、排出口の直上の焼結鉱から優先的に排出され、周辺部のコークスは遅れて排出されるのである。
【０００５】
そのため、鉱石にコークスを混合して装入する方法では、混合層中のコークス分布を調整する必要がある。
【０００６】
具体的な調整方法としては、鉱石にコークスを混合した１バッチ目の装入途中で一度ホッパーの排出口を閉じ、２バッチ目の鉱石をホッパーに投入して、再度排出口を開けて装入を再開することにより、２バッチ目の初期にコークスを排出させる方法が知られている（特許文献１）。
【０００７】
鉱石とコークスとの混合原料をまず順傾動で装入し、途中で折り返して逆傾動で装入することにより、１バッチ分の混合原料を装入し、混合層内のコークス分布を炉径方向に均一にする方法も知られている（特許文献２）。
【０００８】
混合原料を２バッチに分割し、２バッチ目のコークス混合量を１バッチ目よりも多くする方法も知られている（特許文献３）。
混合原料を２バッチに分割した上で、混合原料へのコークス混合量を６０〜７５質量％と非常に多くし、２バッチ目を炉壁側に装入する方法も知られている（特許文献４）。
混合原料を２バッチに分割した上で、１バッチ目を炉中心側に、２バッチ目を炉壁側に、逆傾動で装入する方法も知られている（特許文献５）。
【先行技術文献】
【特許文献】
【０００９】
【特許文献１】特許第６１０２４９７号
【特許文献２】特開２０１５−１３４９４１号公報
【特許文献３】特許第４１１４６２６号
【特許文献４】特許第５７７６８６６号
【特許文献５】国際公開２０１７／０７３０５３号明細書
【発明の概要】
【発明が解決しようとする課題】
【００１０】
しかしながら、特許文献１〜５に記載の技術には、以下のような問題があった。
特許文献１に記載の技術は、装入途中でホッパーの排出口の開閉が必要となる。このような機械的な動作を伴う装入では、機械的の構造上の精度の限界があり、正確な装入が難しいという問題があった。また、機械的な故障が起こりやすい問題もあった。
【００１１】
特許文献２に記載の技術では、コークスの分布は調整できるが、順傾動と逆傾動の組み合わせが必須であるため、逆傾動で装入した鉱石の粒度分布の調整が難しいという問題があった。
【００１２】
特許文献３に記載の技術では、ある程度のコークスの偏析を防止できるものの、２バッチ目のコークス混合量を１バッチ目よりも多くするのみでは、径方向のコークス分布の厳密な調整は困難であった。
【００１３】
特許文献４に記載の技術では、１チャージのコークス量の６０％以上を混合層に使用するため、コークス層の形成が困難であるという問題があった。
【００１４】
特許文献５に記載の技術では、ある程度のコークスの偏析を防止できるものの、１バッチ目と２バッチ目の径方向のコークス分布が重なって２つのピークを有する偏った分布になるため、径方向のコークス分布の厳密な調整は困難であった。また、混合原料を逆傾動で装入するため、鉱石の粒度分布の調整が難しいという問題もあった。
【００１５】
本発明は上記課題に鑑みてなされたものであり、鉱石にコークスを混合して装入する場合に、混合層内のコークスの径方向分布を、従来よりも均一にできる、ベルレス高炉の装入方法の提供を目的とする。
【課題を解決するための手段】
【００１６】
本発明のベルレス高炉の装入方法は、鉱石とコークスの混合原料を炉頂ホッパーに一時貯留し、炉頂ホッパーから旋回シュートにより炉内に装入して混合層を形成するベルレス高炉の装入方法において、前記コークスは、混合原料の無次元排出時間が０．５のときの積算無次元装入量が０．１〜０．４５であり、中心コークス層を形成する場合は、炉口無次元半径０．７〜１．０の位置から、前記中心コークスの一部または全部と重なる位置まで、順傾動で前記混合原料を堆積させ、中心コークス層を形成しない場合は、炉口無次元半径０．７〜１．０の位置から、炉口無次元半径０〜０．２の位置まで順傾動で前記混合原料を堆積させる第１の混合原料装入工程と、炉口無次元半径０．８〜１．０の位置から炉口無次元半径０．３〜０．５の位置まで順傾動で前記混合原料を堆積させる第２の混合原料装入工程と、を実施することを特徴とする。
本発明によれば、混合原料を、炉壁近傍から炉中心近傍まで順傾動で装入する工程と、炉壁近傍から炉内の中間部まで順傾動で装入する２つのバッチに分けて装入を行う。そのため、１バッチ目と２バッチ目のコークス分布が極端な２つのピークとなることはなく、径方向に均一にコークスを装入できる。また、２つのバッチはいずれも順傾動であるため、鉱石の粒度分布の調整も容易である。
【００１７】
前記コークスは小塊コークスであることが好ましい。
本発明では、混合原料に小塊コークスを混合するので、無次元排出時間が０．５のときの積算無次元装入量が０．１〜０．４５という条件を満たすのが容易である。
本発明では、第２の混合原料装入工程の後で、前記混合層の上にコークスを混合させない鉱石を装入して鉱石層を形成する、鉱石装入工程を実施することが好ましい。
また、本発明では、第２の混合原料装入工程の後で、前記混合原料よりも低い混合比でコークスを混合させた鉱石を前記混合層の上に装入して鉱石層を形成する、鉱石装入工程を実施することが好ましい。
本発明によれば、混合層の上に、コークスを混合しない、または、コークスの混合比の少ない鉱石層を形成するため、混合層内のコークスがコークス層のコークスと接触し難くなる。そのため、コークス混合による、鉱石層の通気性確保や反応性向上という効果を、より高めることができ、さらに安定した高還元率の操業が実現できる。
【図面の簡単な説明】
【００１８】
【図１】本実施形態に係るベルレス高炉の装入方法の概要を示すフロー図。
【図２】本実施形態に係るベルレス高炉の装入方法で、中心コークスを装入しない場合に装入された混合原料を示す断面図であって、（Ａ）はＯ１バッチ装入後、（Ｂ）はＯ２バッチ装入後、（Ｃ）はＯ３バッチ装入後を示す図。
【図３】実施例１において、装入する混合原料の無次元排出時間とコークスの積算無次元装入量の関係を示す図。
【図４】実施例１において、Ｏ１バッチとＯ２バッチの層厚比を示す図。
【図５】実施例１において、炉口無次元半径と、混合層のコークスの無次元堆積量との関係を示す図であって、（Ａ）は予測値、（Ｂ）は実験値。
【図６】実施例で用いた模型実験装置を示す図。
【図７】実施例２において、装入する混合原料の無次元排出時間と、混合層中のコークスの積算無次元装入量との関係を示す図。
【図８】実施例２において、Ｏ１バッチとＯ２バッチの層厚比を示す図。
【図９】実施例２において、炉口無次元半径と、混合層中のコークスの無次元堆積量との関係を示す図であって、（Ａ）は予測値、（Ｂ）は実験値を示す。
【図１０】比較例において、炉口無次元半径と、混合層中のコークスの無次元堆積量との関係を示す図。
【発明を実施するための形態】
【００１９】
以下、図面を参照して本発明に好適な実施形態を詳細に説明する。
まず、図１を参照して、本実施形態に係るベルレス高炉の装入方法の概要を説明する。
【００２０】
まず、炉口無次元半径０．７〜１．０の位置から、中心コークス層を形成する場合は、中心コークス層の少なくとも一部と重なる位置まで順傾動で混合原料を堆積させる。中心コークス層を形成しない場合は、炉口無次元半径０．７〜１．０の位置から、炉口無次元半径０〜０．２の位置まで順傾動で混合原料を堆積させる（図１のＳ１、第１の混合原料装入工程）。
【００２１】
次に、炉口無次元半径０．８〜１．０の位置から、炉口無次元半径０．３〜０．５の位置まで、順傾動で混合原料を堆積させる（図１のＳ２、第２の混合原料装入工程）。
【００２２】
さらに、必要に応じて、Ｓ２の後で、混合層の上に鉱石を装入して鉱石層を形成する（図１のＳ３、鉱石装入工程）。
以上が本実施形態に係るベルレス高炉の装入方法の概要である。
【００２３】
次に、本実施形態に係るベルレス高炉の装入方法の詳細を説明する。
＜対象高炉＞
本実施形態に係る装入方法は、ベルレス高炉であれば、対象とする高炉の構造や寸法は特に限定しない。ベルレス高炉とは、ベルレス装入装置を有する高炉をいう。
本実施形態に係る装入方法は、混合原料を炉頂ホッパーに一時貯留し、炉頂ホッパーから旋回シュートにより炉内に装入して混合層を形成する場合に限定される。混合原料を炉頂ホッパーに一時貯留しない場合、すなわち、別々のホッパーに貯蔵された鉱石とコークスとを同時切り出しにより炉内に装入する場合には、上述した炉頂ホッパー内での偏析の影響がなく、高炉内へのコークス装入のタイミングを任意に制御でき、炉径方向において混合層中のコークス分布が偏るという問題が生じないためである。
操業条件も、鉱石とコークスの混合原料を装入すること以外は特に限定しない。
【００２４】
コークスの種類は特に限定しない。通常の塊コークスを用いることができる。ただし、混合原料の無次元排出時間が０．５のときの積算無次元装入量が０．１〜０．４５である必要がある。０．４５を超えると、本実施形態を実施しなくてもコークスが偏析しない。０．１範囲未満だと、本実施形態の装入方法を用いても、コークスが均一に分布しない。より好ましくは、混合原料の無次元排出時間が０．５のときの積算無次元装入量が０．２〜０．４である。
このようなコークスとしては、小塊コークスが好ましい。ここでいう小塊コークスとは、コークス層を形成するコークスの篩下であり、例えば粒子径１０〜４０ｍｍ程度のコークスである。以下の説明では、小塊コークスを用いた例を説明する。また、鉱石とは、高炉に装入される鉄含有原料の総称であり、焼結鉱、塊鉱石、ペレット及び含炭塊成鉱、並びにそれらの混合物をいう。
１チャージのバッチ数も、鉱石とコークスの粒度も、Ｓ１〜Ｓ３に規定する要件以外は限定しない。混合比も特に限定しない。出銑比も特に限定しない。
コークス層を形成するコークスの粒度や装入条件も特に限定しない。中心コークスを装入してもよいし、装入しなくてもよい。
【００２５】
以下の説明では、図２に示すように、炉径方向にコークス層２０１としてＣ１バッチを装入し、中心コークスを装入しないで、混合層２０２をＯ１バッチとＯ２バッチに分けて装入した場合を例に説明するが、炉中心に中心コークスとしてＣ２バッチを装入してもよい。
【００２６】
＜Ｓ１：第１の混合原料装入工程＞
Ｓ１では、中心コークスを装入しない場合は、図２（Ａ）に示すように、炉口無次元半径０．７〜１．０の位置から、炉口無次元半径０〜０．２の位置Ｐ１まで、混合層２０２を構成する混合原料の一部を、順傾動で装入する。中心コークスを装入する場合は、炉口無次元半径０．７〜１．０の位置から、中心コークスの一部または全部と重なる位置Ｐ１まで、混合層２０２を構成する混合原料の一部を順傾動で装入する。
ここでは、Ｓ１で装入する混合原料をＯ１バッチと称す。
炉口無次元半径とは、炉中心を０、炉壁を１、炉径をＲ、炉径方向の半径位置Ｐにおける炉中心からの距離をｒとした場合に、位置Ｐをｒ／Ｒで表した値である（図２（Ａ）（Ｂ）参照）。
【００２７】
＜Ｓ２：第２の混合原料装入工程＞
Ｓ２では、炉口無次元半径０．８〜１．０の位置から炉口無次元半径０．３〜０．５の位置まで、混合層２０２を構成する混合原料のうち、Ｓ１で装入しなかった残りを順傾動で装入する（図１のＳ２、第２の混合原料装入工程）。
ここでは、Ｓ２で装入する混合原料をＯ２バッチと称す。
Ｓ２終了後の混合原料の、高炉内における装入物分布を図２（Ｂ）に示す。
【００２８】
Ｓ１を実施したことにより、混合層２０２を形成すべき領域の略全域にＯ１バッチが装入されている。ただし、装入の際に鉱石が小塊コークス１００よりも先に排出されるため、炉中心側に小塊コークス１００が偏析しており、炉壁側、すなわち炉口無次元半径０．８〜１．０の位置から炉口無次元半径０．３〜０．５の範囲にある混合層２０２には小塊コークス１００が十分に混合されていない。Ｓ２において、Ｏ２バッチを炉壁側にのみ装入することにより、Ｏ１バッチは、炉壁側の小塊コークス含有量が少ない領域のみがＯ２バッチと重なる。そのため、Ｏ１バッチとＯ２バッチを合わせた炉壁側の混合層２０２中の小塊コークス量と、Ｏ１バッチのみの炉中心側の混合層２０２中の小塊コークス量の差が小さくなり、径方向の小塊コークス１００の分布が偏ることを抑制できる。Ｓ２の装入範囲の炉中心側端部を炉口無次元半径０．３〜０．５の位置までとすべき理由については実施例において詳述する。
また、Ｏ１バッチとＯ２バッチはいずれも順傾動で装入するため、鉱石の粒度分布の調整も容易となる。
【００２９】
Ｏ１バッチとＯ２バッチの層厚比は、鉱石と小塊コークス１００との密度差及び粒子径差に起因する炉頂ホッパー３からの原料排出特性を考慮して、混合層２０２中の小塊コークス１００の径方向分布が所望の程度に均一化されるよう、適宜設定すればよい。
【００３０】
層厚比の設定方法は特に限定しないが、以下の方法を例示できる。
まず、混合層２０２の層厚の絶対値の分布、ここでは図２（Ｂ）の混合層２０２の表面の層厚分布を設定する。操業条件として、コークス層と鉱石層の質量比（Ｏ／Ｃ）が予め決まっているため、混合層２０２の層厚はコークス層２０１の層厚との関係で定まる。
【００３１】
次に、装入する混合原料の無次元排出時間と、混合原料中の小塊コークスの積算無次元装入量の関係を求める。混合原料の無次元排出時間と混合原料中の小塊コークスの積算無次元装入量との関係は、試験装置で求めるか、休風中のサンプリング試験または過去の操業実績から求めても良いし、例えば離散要素法（Discrete Element Method、DEM）や、「実物大模型実験に基づくベルレス装入物分布シミュレーションモデルの開発」（梶原義雅ら、鉄と鋼７１巻（１９８５）２号ｐ．１７５−１８２）に開示されるような排出シミュレーションモデルを用いて数値計算により求めても良い。
【００３２】
混合原料の無次元排出時間とは、混合原料の排出が終了するまでに要した時間をＴ、混合原料の排出を開始してから経過した任意の時間をｔとした場合に、経過した時間をｔ／Ｔで表したものである。
【００３３】
小塊コークスの積算無次元装入量とは、混合原料の排出が終了した時点での、混合原料中の小塊コークスの装入量（質量）をＭ、無次元排出時間ｔ／Ｔにおける小塊コークスの積算装入量（質量）をｍとした場合に、小塊コークスの積算装入量をｍ／Ｍで表したものである。試験装置や実炉を用いて、混合原料の無次元排出時間と混合原料中の小塊コークスの積算無次元装入量の関係を求める場合には、一定時間間隔で混合原料をサンプリングし、サンプリングされた全ての小塊コークスの質量をＭ、無次元排出時間ｔ／Ｔに対応するある時点までにサンプリングされた積算の小塊コークスの質量をｍとすればよい。
求めた混合原料の無次元排出時間と混合原料中の小塊コークスの積算無次元装入量との関係の例を図３に示す。
【００３４】
次に、装入する混合原料の径方向の小塊コークス分布が、極力均一になるような層厚比を求める。例えば、層厚比を変えながら混合原料の径方向の小塊コークス分布を計算し、最も小塊コークス分布が均一になる層厚比を求める。なお、層厚比を変える作業には、Ｏ１バッチまたはＯ２バッチのそれぞれの装入範囲を変更することも含まれる。
【００３５】
層厚比の例を図４に示す。図４に示す層厚比で混合原料の径方向の小塊コークス分布を計算した結果を図５（Ａ）に示す。図５（Ａ）では、小塊コークス分布を、炉口無次元半径と、無次元堆積量の関係で示している。無次元堆積量とは、混合層２０２の径方向の各位置における混合原料の堆積量（体積）を１とした場合の、小塊コークス１００の堆積量（体積）の比である。
【００３６】
Ｏ１バッチとＯ２バッチの層厚比を設定することにより、Ｏ１バッチとＯ２バッチによる混合原料の装入量も定まる。以上の説明においては、各バッチへの小塊コークス１００の配分は予め設定されているものとしたが、混合層内の小塊コークス１００の径方向分布がより均一になるように、各バッチへの小塊コークス１００の配分を調整しても良い。
【００３７】
＜Ｓ３：鉱石装入工程＞
Ｓ３は、混合層２０２の上に鉱石を装入して鉱石層２０３を形成する工程であり、必要に応じて実施される（図２（Ｃ）参照）。ここではＳ３で装入される鉱石をＯ３バッチと称す。
【００３８】
Ｏ３バッチにはコークスを混合しないか、Ｏ１バッチ及びＯ２バッチよりも少ない混合比でコークスを混合させる。なお混合比は、小塊コークス１００についてもその他のコークスについても同様に、鉱石原料の質量に対するコークスの質量の質量比として求められる。
混合層２０２の上に鉱石層２０３が形成されることにより、混合層２０２の直上に次チャージのコークス層２０１が形成されなくなるため、混合層２０２内の小塊コークス１００がコークス層２０１のコークスと接触し難くなる。そのため、混合層２０２に小塊コークス１００を混合することによる、混合層２０２及び鉱石層２０３の通気性確保や反応性向上という効果を、より高めることができ、さらに安定した高還元率の操業が実現できる。
【００３９】
Ｏ３バッチの層厚は特に限定しないが、０．０５〜０．４（鉱石層全体を１．０としたときの相対厚さ）程度である。
Ｏ３バッチの鉱石の粒度も特に規定しないが、Ｏ１バッチおよびＯ２バッチの鉱石の粒度と同程度であるのが好ましい。
以上が本実施形態に係るベルレス高炉の装入方法の詳細の説明である。
【００４０】
このように、本実施形態によれば、混合原料を、炉壁近傍から炉中心近傍まで順傾動で装入する工程（Ｓ１）と、炉壁近傍から炉内の中間部まで順傾動で装入する工程（Ｓ２）で分けて装入を行う。そのため、Ｏ１バッチとＯ２バッチを合わせた混合層２０２中の、炉径方向の小塊コークス分布が極端な２つのピークとなることはなく、炉径方向に均一に小塊コークスを装入できる。また、Ｏ１バッチとＯ２バッチはいずれも順傾動であるため、鉱石の粒度分布の調整も容易である。
【実施例】
【００４１】
以下、実施例に基づき本発明を具体的に説明するが、本発明は実施例には限定されない。
【００４２】
（実施例１）
高炉の１／３縮尺模型実験装置を用いて、本実施形態の高炉装入分布実験を行った。具体的な手順は以下の通りである。
まず、実験装置として、図６に示す模型実験装置１１を用意した。
【００４３】
模型実験装置１１は、装入物装入装置、および高炉本体の上部の１／３模型であり、サージホッパー１、装入コンベア２、炉頂ホッパー３、旋回シュート４、炉体シャフト部５、および切り出し装置６を備える。
【００４４】
サージホッパー１は、装入原料であるコークスおよび鉱石を貯蔵する貯蔵庫である。
装入コンベア２は、サージホッパー１から切り出した装入原料を炉頂ホッパー３まで搬送するコンベアである。炉頂ホッパー３は、装入直前の原料を一時的に貯蔵するホッパーである。旋回シュート４は、炉頂ホッパー３から排出された原料を装入するシュートである。炉体シャフト部５は、高炉のシャフト部までを模擬した筒状の模型である。切り出し装置６は、炉体シャフト部５の下端に設けられ、装入された原料を切り出して、炉内の荷下がりを再現するための装置である。
【００４５】
次に、混合原料として、鉱石としての焼結鉱と、小塊コークス１００を用意した。具体的には、平均粒径は、実炉で想定する平均粒径の約１／３とした。焼結鉱は、平均粒子径７．７ｍｍ、密度３．３ｇ/ｃｍ3であった。小塊コークス１００は、平均粒子径１０．８ｍｍ、密度；１．０ｇ/ｃｍ3であった。焼結鉱に対する小塊コークス１００の粒子径比は１．４０、密度比は０．３であった。
【００４６】
次に、原料をサージホッパー１から切り出して装入コンベア２を介して炉頂ホッパー３に貯蔵し、旋回シュート４に投入した時点で原料を採取して小塊コークス１００の割合を測定し、混合原料の無次元排出時間と、小塊コークス１００の積算無次元装入量の関係を求めた。結果を図３に示す。
【００４７】
次に、図３から、装入する混合原料中の小塊コークス１００の径方向分布が均一になるような、Ｏ１バッチとＯ２バッチとの層厚比を求めた。具体的には層厚比を変えながら混合原料中の小塊コークス１００の径方向分布を計算し、最も分布が均一になる層厚比を計算した。層厚比の計算結果を図４に示す。図４に示す層厚比で混合原料を装入する場合の、混合原料中の小塊コークス１００の径方向分布の予測値を図５（Ａ）に示す。
【００４８】
次に、混合原料を、２つのバッチに分けて、Ｏ１バッチ（焼結鉱４８００ｋｇ、小塊コークス１０４ｋｇ）、Ｏ２バッチ（焼結鉱２６００ｋｇ、小塊コークス５６ｋｇ）の順に旋回シュート４により、順傾動で装入して混合層２０２を形成した。
装入質量は、実炉で想定される質量の約１／３3＝約１／２７とした。
Ｏ１バッチを炉口無次元半径０．０５〜０．９５の範囲に順傾動で堆積させ、Ｏ２バッチを炉口無次元半径０．４〜１．０の範囲に順傾動で堆積させた。
装入後の原料を、円周方向の幅２０ｃｍ、径方向に１５ｃｍ間隔でサンプリングし、混合原料中の小塊コークス１００の径方向分布を実測した。
結果を図５（Ｂ）に示す。
【００４９】
図５（Ｂ）に示すように、図５（Ａ）に示す予測値と同様の結果が得られ、半径方向に均一に小塊コークス１００を配置することができた。そのため、本実施形態に係るベルレス高炉の装入方法を用いれば、半径方向に均一に小塊コークス１００を配置できることが分かった。実施例１においては、Ｏ２バッチの炉中心側端部を炉口無次元半径０．４の位置までとしたが、ベルレス高炉の装入方法において通常調整する範囲（炉口無次元半径で−０．１〜０．１）の変更であれば、同様の効果を得られる。すなわち、Ｏ２バッチの炉中心側端部は炉口無次元半径０．３〜０．５の範囲であればよい。
【００５０】
（実施例２）
実施例１において、小塊コークス１００の平均粒子径を、より小さく変更し、実施例１と同じ高炉の１／３縮尺模型実験装置を用いて、本実施形態の高炉装入分布実験を行った。
【００５１】
まず、混合原料として、鉱石としての焼結鉱と、小塊コークス１００を用意した。焼結鉱は、平均粒子径７．７ｍｍ、密度３．３ｇ/ｃｍ3であった。小塊コークス１００は、平均粒子径９．１ｍｍ、密度；１．０ｇ/ｃｍ3であった。焼結鉱に対する小塊コークス１００の粒子径比は１．１８、密度比は０．３であった。
【００５２】
この混合原料を、実施例１と同様に、まず旋回シュート４に投入した時点で原料を採取して小塊コークス１００の割合を測定し、無次元排出時間と、小塊コークス１００の積算無次元装入量の関係を求めた。結果を図７に示す。図７に示すように、実施例２は、無次元排出時間０．５で積算無次元装入量が０．４であった。図３に示すように、実施例１は、無次元排出時間０．５で積算無次元装入量が０．２であり、実施例１と比べて平均粒子径の小さい小塊コークス１００を用いる実施例２においては、小塊コークス１００の偏析が比較的小さく早く排出されることが分かる。
【００５３】
図７を基に、装入する混合原料中の小塊コークス１００の径方向分布が均一になるような層厚比を実施例１と同様に求めた。層厚比の計算結果を図８に示す。図８に示す層厚比で混合原料を装入する場合の、混合原料中の小塊コークス１００の径方向分布の予測値を図９（Ａ）に示す。
【００５４】
次に、混合原料を、２つのバッチに分けて、Ｏ１バッチ（焼結鉱３６００ｋｇ、小塊コークス７８ｋｇ）、Ｏ２バッチ（焼結鉱３８００ｋｇ、小塊コークス８２ｋｇ）の順に、旋回シュート４により、順傾動で装入した。
Ｏ１バッチを炉口無次元半径０．０５〜１．０の範囲に順傾動で堆積させ、Ｏ２バッチを炉口無次元半径０．４〜１．０の範囲に順傾動で堆積させた。
装入後の原料を、円周方向の幅２０ｃｍ、径方向に１５ｃｍ間隔でサンプリングし、混合原料の径方向の小塊コークス分布を実測した。結果を図９（Ｂ）に示す。
【００５５】
図９（Ｂ）に示すように、実施例２でも、半径方向に均一に小塊コークス１００を配置することができた。そのため、本実施形態に係るベルレス高炉の装入方法は、混合装入する小塊コークス１００の粒子径によらず、半径方向に均一に小塊コークス１００を配置できることが分かった。実施例２においては、Ｏ２バッチの炉中心側端部を炉口無次元半径０．４の位置までとしたが、ベルレス高炉の装入方法において通常調整する範囲（炉口無次元半径で−０．１〜０．１）の変更であれば、同様の効果を得られる。すなわち、Ｏ２バッチの炉中心側端部は炉口無次元半径０．３〜０．５の範囲であればよい。
【００５６】
（比較例）
実施例１において、特許文献５に記載の方法に従い、Ｏ１バッチを炉口無次元半径０〜０．８の範囲に逆傾動で装入し、Ｏ２バッチを炉口無次元半径０．６〜１．０の範囲に逆傾動で装入したこと以外は、実施例１と同じ条件で装入を行った。混合原料の径方向の小塊コークス分布を実測した結果を図１０に示す。
図１０に示すように、実施例１および実施例２と比べると、無次元半径０．３付近と０．８付近に大きなピークが現れていた。そのため、半径方向に均一に小塊コークス１００が配置されていないことが分かった。
【符号の説明】
【００５７】
１…サージホッパー、２…装入コンベア、３…炉頂ホッパー、４…旋回シュート、５…炉体シャフト部、６…切り出し装置、１００…小塊コークス。
【図１】
2020015933.tif 000003
【図２】
2020015933.tif 000004
【図３】
2020015933.tif 000005
【図４】
2020015933.tif 000006
【図５】
2020015933.tif 000007
【図６】
2020015933.tif 000008
【図７】
2020015933.tif 000009
【図８】
2020015933.tif 000010
【図９】
2020015933.tif 000011
【図１０】
2020015933.tif 000012